(57)【特許請求の範囲】
【請求項１】
窒素含有量が１０重量％以上である炭化ポリアクリロニトリル繊維パイル及び／又は顔料により原液着色されたビスコースレーヨン繊維パイルを含有することを特徴とする不織布調意匠用樹脂組成物。
【請求項２】
繊維パイルの太さが１〜１５デニールであり、長さが０．１〜２ｍｍである請求項１記載の不織布調意匠用樹脂組成物。
【請求項３】
ポリプロピレン１５〜４０重量％、ポリエチレン１５〜４０重量％、エチレン−プロピレンエラストマー１０〜３０重量％、酸変性ポリプロピレン１〜１０重量％及び繊維パイル５〜２０重量％を含有する請求項１又は請求項２記載の不織布調意匠用樹脂組成物。
【発明の詳細な説明】
【０００１】
【発明の属する技術分野】
本発明は、不織布調意匠用樹脂組成物に関する。さらに詳しくは、本発明は、安定してペレット化することができ、無着色樹脂ペレットに配合して微細凹凸模様を有する金型を用いて成形した場合に、機械的性質と耐候性、耐熱性に優れ、暖かみと深みの豊かな、不織布調意匠を有する成形品を与えることができる不織布調意匠用樹脂組成物に関する。
【０００２】
【従来の技術】
従来、車輌や屋内の内装材として、不織布が多く用いられている。この不織布は、繊維の絡み合いにより構成される構造から、暖かみと深みの豊かな優れた意匠性を有している。しかし、不織布を内装材として用いるためには、まず機械的強度と固定した形状を有する基材を設け、その上に不織布を張り付ける必要がある。そのために、作業工程が長くなり、コスト高となることが避けられない。また、車輌などの内装材として接着剤を用いて不織布を張り付け、長期間放置すると、揮発物のために窓ガラス面に曇りを生ずる場合もある。
内装材としてプラスチック成形品を用いると、強度と形状はかなり自由に選択することができる。しかし、プラスチック成形品に、不織布のような暖かみと深みのある意匠性を与えることは容易ではない。また、着色したプラスチック成形品を製造する場合、高濃度の着色剤を練り込んだ樹脂組成物をあらかじめ製造しておき、成形時に５〜１００倍の無着色樹脂ペレットと混合して成形する場合が多いが、高濃度の着色剤を含有する樹脂組成物を安定してペレット化することも容易ではない。
ところで、近年、環境汚染の問題や資源有効利用などの観点から、各種製品のリサイクル化が要望されており、着色剤を含有する樹脂組成物についても、それを使用した成形品がリサイクル可能であることが重要となる。
【０００３】
【発明が解決しようとする課題】
本発明は、安定してペレット化することができ、無着色樹脂ペレットに配合して成形した場合に、機械的性質と長期耐久性に優れ、暖かみと深みの豊かな、不織布調意匠を有し、しかもリサイクル性の良好な成形品を与えることができる不織布調意匠用樹脂組成物を提供することを目的としてなされたものである。
【０００４】
【課題を解決するための手段】
本発明者らは、上記の課題を解決すべく鋭意研究を重ねた結果、窒素含有量が１０重量％以上である炭化ポリアクリロニトリル繊維パイルや顔料により原液着色されたビスコースレーヨン繊維パイルを含有する樹脂組成物が、安定してペレット化することができ、この樹脂組成物と無着色樹脂ペレットを混合して成形した場合に、優れた不織布調意匠を有すると共に、リサイクル性の良好な成形品が得られることを見い出し、この知見に基づいて本発明を完成するに至った。
すなわち、本発明は、
（１）窒素含有量が１０重量％以上である炭化ポリアクリロニトリル繊維パイル及び／又は顔料により原液着色されたビスコースレーヨン繊維パイルを含有することを特徴とする不織布調意匠用樹脂組成物、
（２）繊維パイルの太さが１〜１５デニールであり、長さが０．１〜２ｍｍである第（１）項記載の不織布調意匠用樹脂組成物、及び、
（３）ポリプロピレン１５〜４０重量％、ポリエチレン１５〜４０重量％、エチレン−プロピレンエラストマー１０〜３０重量％、酸変性ポリプロピレン１〜１０重量％及び繊維パイル５〜２０重量％を含有する第（１）項又は第（２）項記載の不織布調意匠用樹脂組成物、
を提供するものである。
【０００５】
【発明の実施の形態】
本発明の不織布調意匠用樹脂組成物は、窒素含有量が１０重量％以上である炭化ポリアクリロニトリル繊維パイル及び／又は顔料により原液着色されたビスコースレーヨン繊維パイルを含有する。窒素含有量が１０重量％以上である炭化ポリアクリロニトリル繊維パイルは、ポリアクリロニトリル繊維に耐炎化処理と炭化処理を施して炭化ポリアクリロニトリル繊維とし、得られた炭化ポリアクリロニトリル繊維を切断し、パイル化することによって得ることができる。ポリアクリロニトリル繊維は、窒素２６．４重量％を含有し、耐炎化処理により窒素含有量は少し上昇するが、炭化処理を進めると窒素含有量は次第に低下し、窒素含有量４〜７重量％の高強度タイプ炭素繊維から、さらにほとんど窒素を含有しない高弾性率タイプ炭素繊維となる。本発明に用いる炭化ポリアクリロニトリル繊維は、炭素繊維となる以前の窒素含有量が１０重量％以上の段階で炭化処理を止めることにより得ることができる。本発明に用いる炭化ポリアクリロニトリル繊維パイルは、窒素含有量が１５重量％以上であることがより好ましい。
窒素含有量が１０重量％以上である炭化ポリアクリロニトリル繊維パイルは、樹脂組成物のマトリックス樹脂、繊維パイル、顔料、帯電防止剤、酸化防止剤などを混合し、押出加工を行うペレット化工程と、得られた樹脂組成物と無着色樹脂ペレットを混合して射出成形を行う成形工程の２工程を経ても、溶融することも折損することもなく、原形状を保つ。また、押出加工を行うペレット化工程において、マトリックス樹脂中に均一に分散して、ストランド切れなどを生ずることがなく、安定して加工することができ、射出成形工程においても均一に分散して、成形品の表面に黒色の繊維パイルとして現れ、不織布調意匠の発現に寄与する。
【０００６】
一方、顔料により原液着色されたビスコースレーヨン繊維パイルは、パルプを水酸化ナトリウム水溶液に浸漬、圧搾してアルカリセルロースとし、粉砕、老成したのち二硫化炭素と反応してセルロースザンテートとし、水酸化ナトリウム水溶液に溶解して得られるビスコース原液に顔料を配合し、ろ過、熟成脱泡して紡糸することにより顔料により着色されたビスコースレーヨン繊維とし、さらに得られたビスコースレーヨン繊維を切断し、パイル化することによって得ることができる。本発明に用いる顔料により着色されたビスコースレーヨン繊維パイルの顔料含有量は、０．０１〜５０重量％であることが好ましく、０．１〜５重量％であることがより好ましく、２〜３重量％であることがさらに好ましい。
本発明において、ビスコースレーヨン繊維の着色に用いる顔料に特に制限はなく、例えば、酸化チタン、鉄黒、弁柄、群青、カーボンブラックなどの無機顔料や、ポリアゾエロー、ポリアゾレッド、イソインドリノンエロー、ジケトピロロピロール、フタロシアニンブルー、フタロシアニングリーン、キナクリドン、ペリレン、アンスラキノンなどの有機顔料などを挙げることができる。
なお、このビスコースレーヨン繊維は、染料により原液着色又は後染め着色することができるが、染料により着色されたビスコースレーヨン繊維パイルは、前記の本発明に係る顔料により着色されたビスコースレーヨン繊維パイルに比べて、耐熱性及び耐候性に著しく劣り、単独使用は実用的でない。
また、前記の炭化ポリアクリロニトリル繊維パイルや顔料により原液着色されたビスコースレーヨン繊維パイルを含有する本発明の樹脂組成物を用いた成形品は、リサイクル使用を繰り返しても、該繊維パイルの切断が起こりにくくて、繊維形状の維持性がよく、良好なリサイクル性を有している。前記炭化ポリアクリロニトリル繊維パイルや顔料で着色されたビスコースレーヨン繊維パイルの代わりに、カーボン繊維パイルを用いた場合、得られる成形品の耐熱性及び耐候性については十分に満足しうるものの、該成形品は、リサイクル使用した場合、カーボン繊維パイルが切断され、意匠性が損なわれると共に機械物性も低下し、リサイクル性が極めて悪く、カーボン繊維パイル単独使用は実用的でない。
【０００７】
本発明においては、前記の染料で着色されたビスコースレーヨン繊維パイルやカーボン繊維パイルは、本発明の目的が損なわれない範囲で、所望により、本発明に係る炭化ポリアクリロニトリル繊維パイル及び／又は顔料で着色されたビスコースレーヨン繊維パイルに少量混合して用いることもできるが、耐熱性及び耐候性の点から、染料で着色されたビスコースレーヨン繊維パイルは用いない方が好ましく、また、リサイクル性の点から、カーボン繊維パイルは用いない方が好ましい。
本発明においては、繊維パイルの太さが１〜１５デニールであることが好ましく、１〜４デニールであることがより好ましい。繊維パイルの太さが１デニール未満であると、成形品表面において目立たず、良好な不織布調意匠が得られないおそれがある。繊維パイルの太さが１５デニールを超えると、必要とする繊維パイルの含有量が増して、経済性が損なわれるとともに、成形品表面において目立ちすぎて、良好な不織布調意匠が得られないおそれがある。また、繊維パイルの長さは０．１〜２ｍｍであることが好ましく、０．２〜１ｍｍであることがより好ましい。繊維パイルの長さが０．１ｍｍ未満であると、寸法管理がむずかしく、切断コストが高く経済性が損なわれるのみならず、成形品表面において目立たず、不織布調意匠が得られないおそれがある。繊維パイルの長さが２ｍｍを超えると、押出ペレット化工程において繊維パイルの分散が悪くなり、安定したペレット化が困難となるおそれがある。
【０００８】
本発明の不織布調意匠用樹脂組成物において、合成樹脂マトリックスの組成に特に制限はなく、不織布調意匠用樹脂組成物と混合して成形する無着色樹脂ペレットの材料に応じて適宜選択することができる。例えば、無着色樹脂ペレットがポリプロピレンである場合は、ポリプロピレン１５〜４０重量％、ポリエチレン１５〜４０重量％、エチレン−プロピレンエラストマー１０〜３０重量％、酸変性ポリプロピレン１〜１０重量％及び繊維パイル５〜２０重量部を含有する不織布調意匠用樹脂組成物とすることが好ましい。ポリプロピレンの含有量が１５重量％未満であると、無着色樹脂ペレットとの混和性が不足するおそれがある。ポリプロピレンの含有量が４０重量％を超えると、繊維パイルの分散性が不良となるおそれがある。ポリエチレンの含有量が１５重量％未満であると、無着色樹脂ペレットとの混和性が不足するおそれがある。ポリエチレンの含有量が４０重量％を超えると、繊維パイルの分散性が不良となるおそれがある。
エチレン−プロピレンエラストマーの含有量が１０重量％未満であると、成形品の衝撃強度が不足するおそれがある。エチレン−プロピレンエラストマーの含有量が３０重量％を超えると、成形品の熱変形温度が低下するおそれがある。酸変性ポリプロピレンの含有量が１重量％未満であると、樹脂組成物を製造するためのペレット化工程において、安定してストランドを押し出すことが困難となるおそれがある。酸変性ポリプロピレンの含有量が１０重量％を超えると、成形品の耐候性が低下するおそれがある。繊維パイルの含有量が５重量％未満であると、成形品表面に現れる繊維パイルの量が少なく、良好な不織布調意匠が得られないおそれがある。繊維パイルの含有量が２０重量部を超えると、樹脂組成物を製造するためのペレット化工程において、安定してストランドを押し出すことが困難となり、また、成形品表面に現れる繊維パイルの量が多く、不織布調としてかえって不自然になるおそれがある。
【０００９】
本発明の樹脂組成物において用いられるポリプロピレンとしては特に制限はなく、例えばアイソタクチック、アタクチック又はシンジオタクチックプロピレン単独重合体、エチレン単位の含有量の少ないエチレン−プロピレンランダム共重合体、プロピレン単独重合体からなるホモ部とエチレン単位の含有量の比較的多いエチレン−プロピレンランダム共重合体からなる共重合部とから構成されたプロピレンブロック共重合体、さらには前記プロピレンブロック共重合体における各ホモ部又は共重合部が、さらにブテン−１などのα−オレフィンを共重合したものからなる結晶性のプロピレン−エチレン−α−オレフィン共重合体などが挙げられる。
ポリエチレンとしては特に制限はなく、例えば高密度、中密度、低密度ポリエチレンや直鎖状低密度ポリエチレン、超高分子量ポリエチレン、エチレン−酢酸ビニル共重合体、エチレン−アクリル酸エチル共重合体などが挙げられ、エチレン−プロピレンエラストマーとしては、例えばエチレン−プロピレンゴム（ＥＰＲ）、エチレン−プロピレン−ジエン共重合体（ＥＰＤＭ）などが挙げられる。一方、酸変性ポリプロピレンとしては、例えばポリプロピレンを、不飽和カルボン酸又はその誘導体、具体的にはアクリル酸、メタクリル酸、マレイン酸、フマル酸、イタコン酸、無水マレイン酸、無水イタコン酸、アクリル酸メチル、メタクリル酸メチル、アクリル酸エチル、マレイン酸モノエチルエステル、アクリルアミド、マレイン酸モノアミド、メタクリル酸ナトリウム、アクリル酸ナトリウムなど、特に好ましくは無水マレイン酸と、ラジカル発生剤の存在下に加熱処理し、変性したものなどが挙げられる。
本発明の不織布調意匠用樹脂組成物には、さらに必要に応じて、顔料、分散剤、帯電防止剤、酸化防止剤、紫外線吸収剤、難燃剤などを含有せしめることができる。
【００１０】
本発明の不織布調意匠用樹脂組成物と無着色樹脂ペレットの混合割合に特に制限はないが、樹脂組成物に対して５〜５０重量倍の無着色樹脂ペレットを混合することが好ましく、１０〜３０重量倍の無着色樹脂ペレットを混合することがより好ましい。樹脂組成物に対する無着色樹脂ペレットの混合割合が５重量倍未満であると、コスト高となって経済性が損なわれるのみならず、成形品の色調が濃厚になって不織布調として不自然になるおそれがある。樹脂組成物に対する無着色樹脂ペレットの混合割合が５０重量倍を超えると、成形品表面に現れる繊維パイルの量が少なくなって、良好な不織布調意匠が得られないおそれがある。
本発明の不織布調意匠用樹脂組成物は、窒素含有量が１０重量％以上である炭化ポリアクリロニトリル繊維パイル及び／又は顔料により原液着色されたビスコースレーヨン繊維パイルが良好な分散状態を保つので、繊維パイルの溶融や破損を生ずることがなく、安定してペレット化することができる。また、本発明の不織布調意匠用樹脂組成物と無着色樹脂ペレットを混合し、微細凹凸模様を有する金型を用いて成形した成形品は、表面に繊維パイルが現れ、不織布と同様な暖かみと深みの豊かな意匠となる。本発明において、微細凹凸模様に特に制限はなく、例えば、柚子シボ模様（柑橘系果実の表面を凝した表面形状のシボ模様である）、微細市松模様などを挙げることができる。さらに、本発明の不織布調意匠用樹脂組成物と無着色樹脂ペレットを混合して成形した成形品は、耐候性に優れ、長期間屋外に暴露しても色相の変化が少なく、機械的、熱的性質が良好で、無着色樹脂ペレットのみを用いて成形した成形品とほとんど同等の強度と熱安定性、耐候安定性を有する。そして、該成形品は、リサイクル使用が可能である。
【００１１】
【実施例】
以下に、実施例を挙げて本発明をさらに詳細に説明するが、本発明はこれらの実施例によりなんら限定されるものではない。
なお、以下の方法にしたがって、諸特性を求めた。
（１）耐候性
得られた成形品について、キセノンウエザーメーター［スガ試験機（株）、ＸＥＬ−２ＷＮＴ］を用いて耐候性試験を行い、照射４００時間後及び１０００時間後のΔＥ値を求めた。
（２）耐熱性
樹脂組成物５重量部とポリプロピレン複合材料１００重量部を混合して、Ｉｏｚ射出成形機にて、成形温度２００℃、２２０℃、及び２４０℃の条件で、シリンダー内滞留時間を０分（連続成形）、１５分及び３０分と変化させ、２００℃、滞留０分の条件で得られた成形プレートとの色差ΔＥを測定し、ΔＥ値が１以下を○（合格）１を超えるものを×（不合格）とした。
（３）機械物性及び熱変形温度
樹脂組成物５重量部とポリプロピレン複合材料１００重量部を混合して試験片を成形し、トヨタ自動車規格ＴＳＭ０５０１Ｇプラスチック成形材料標準試験方法に準じて引張強度、引張伸び、曲げ強度、曲げ弾性率、アイゾット衝撃強度及び熱変形温度を測定した。
（４）リサイクル性
樹脂組成物５重量部とポリプロピレン複合材料１００重量部を混合して、加工温度２１０℃で３０ｍｍφの押出機を通し、得られたサンプルを「押出機１パス」とする。次に、このサンプルから必要な量を抜き取った残量を再度押出機を通し、得られたサンプルを「押出機２パス」とする。以下、同様の手段にて、「押出機５パス」までのサンプルを作製し、各サンプルについて、練り込まれている繊維パイルの長さを測定すると共に、機械物性を測定した。
【００１２】
実施例１
ポリアクリロニトリル繊維に耐炎化処理と炭化処理を施して、太さが２デニールで、窒素含有量２０重量％の炭化ポリアクリロニトリル繊維を得た。この炭化ポリアクリロニトリル繊維を切断して、平均長さ０．５ｍｍの炭化ポリアクリロニトリル繊維パイルを得た。
ポリプロピレン２８．３重量部、線状低密度ポリエチレン２８．３重量部、エチレン−プロピレンエラストマー２０．０重量部、ポリプロピレン無水マレイン酸化物３．０重量部、上記の炭化ポリアクリロニトリル繊維パイル１２．０重量部、配合色のグリーン系顔料６．３重量部、分散剤１．７重量部、帯電防止剤０．３重量部及び酸化防止剤０．１重量部をタンブラーを用いて混合し、押出機を用いてストランド状に押し出し、ペレタイザーを用いてペレット化した。安定に押し出し、ペレット化を行って、樹脂組成物を得ることができた。
この樹脂組成物５重量部とポリプロピレン複合材料１００重量部を混合し、射出成形機と柚子シボ模様を有する金型を用いて、射出成形を行った。得られた成形品の柚子シボ模様面は、細かい凹凸を有するグリーン色の表面に、黒色の繊維パイルが点在し、不織布と同様な暖かみと深みのある意匠を有していた。この成形品について、耐候性試験を行い、耐候性を求めた。
また、別に上記樹脂組成物とポリプロピレン複合材料を用い、諸特性を求めた。これらの結果を第１表に示す。
実施例２
ビスコース原液に、カーボンブラックを配合して紡糸し、太さが３デニールで顔料含有量２．０重量％の顔料により着色されたビスコースレーヨン繊維を得た。この顔料により着色されたビスコースレーヨン繊維を切断して、平均長さ０．５ｍｍの顔料により黒色に着色されたビスコースレーヨン繊維パイルを得た。
実施例１において、炭化ポリアクリロニトリル繊維パイルの代わりに、上記の顔料により黒色に着色されたビスコースレーヨン繊維パイルを用いた以外は、同様にして、ペレット状の樹脂組成物を得た。
この樹脂組成物５重量部とポリプロピレン複合材料１００重量部を混合し、射出成形機と柚子シボ模様を有する金型を用いて、射出成形を行った。得られた成形品の柚子シボ模様面は、細かい凹凸を有するグリーン色の表面に、黒色の繊維パイルが点在し、不織布と同様な暖かみと深みのある意匠を有していた。この成形品について、耐候性試験を行い、耐候性を求めた。
また、別に上記樹脂組成物とポリプロピレン複合材料を用い、諸特性を求めた。これらの結果を第１表に示す。
実施例３
ビスコース原液に、顔料［大日精化工業（株）、ピグメントエロー９５、ピグメントブラウン２５及びカーボンブラックの重量比７５：２５：５の混合物］を配合して紡糸し、太さが３デニールで顔料含有量２．０重量％の顔料により着色されたビスコースレーヨン繊維を得た。この顔料により着色されたビスコースレーヨン繊維を切断して、平均長さ０．５ｍｍの顔料により着色されたビスコースレーヨン繊維パイルを得た。
ポリプロピレン２８．８重量部、線状低密度ポリエチレン２８．８重量部、エチレン−プロピレンエラストマー２０．０重量部、ポリプロピレン無水マレイン酸化物３．０重量部、上記の顔料により着色されたビスコースレーヨン繊維パイル８．０重量部、実施例１で得られた炭化ポリアクリロニトリル繊維パイル４．０重量部、配合色のアイボリー系顔料５．６重量部、分散剤１．４重量部、帯電防止剤０．３重量部及び酸化防止剤０．１重量部をタンブラーを用いて混合し、押出機を用いてストランド状に押し出し、ペレタイザーを用いてペレット化した。安定に押し出し、ペレット化を行って、樹脂組成物を得ることができた。
この樹脂組成物５重量部とポリプロピレン複合材料１００重量部を混合し、射出成形機と柚子シボ模様を有する金型を用いて、射出成形を行った。得られた成形品の柚子シボ模様面は、細かい凹凸を有するアイボリー色の表面に、ブラウン色と黒色の繊維パイルが点在し、不織布と同様な暖かみと深みのある意匠を有していた。この成形品について、耐候性試験を行い、耐候性を求めた。
また、別に上記樹脂組成物とポリプロピレン複合材料を用い、諸特性を求めた。これらの結果を第１表に示す。
【００１３】
比較例１
太さが３デニールのビスコースレーヨン繊維を、黒色染料［商品名：ミツイスーパーブラックＢ、三井化学社製］で後染めして黒色のビスコースレーヨン繊維を得たのち、切断して、平均長さ０．５ｍｍの染料で黒色に着色されたビスコースレーヨン繊維パイルを得た。
実施例１において、炭化ポリアクリロニトリル繊維パイルの代わりに、上記の染料により黒色に着色されたビスコースレーヨン繊維パイルを用いた以外は、同様にして、ペレット状の樹脂組成物を得た。
この樹脂組成物５重量部とポリプロピレン複合材料１００重量部を混合し、射出成形機と柚子シボ模様を有する金型を用いて、射出成形を行った。得られた成形品の柚子シボ模様面は、細かい凹凸を有するグリーン色の表面に、黒色の繊維パイルが点在し、不織布と同様な暖かみと深みのある意匠を有していた。この成形品について、耐候性試験を行い、耐候性を求めた。
また、別に上記樹脂組成物とポリプロピレン複合材料を用い、諸特性を求めた。これらの結果を第１表に示す。
比較例２
実施例１において、炭化ポリアクリロニトリル繊維パイルの代わりに、平均長さ０．７ｍｍのカーボン繊維パイルを用いた以外は、同様にして、ペレット状の樹脂組成物を得た。
この樹脂組成物５重量部とポリプロピレン複合材料１００重量部を混合し、射出成形機と柚子シボ模様を有する金型を用いて、射出成形を行った。得られた成形品の柚子シボ模様面は、細かい凹凸を有するグリーン色の表面に、黒色の繊維パイルが点在していたが、細かく切断されており意匠性は実施例１に比べて劣っていた。この成形品について、耐候性試験を行い、耐候性を求めた。
また、別に上記樹脂組成物とポリプロピレン複合材料を用い、諸特性を求めた。これらの結果を第１表に示す。
【００１４】
【表１】
0003594516.tif 000002
【００１５】
（注）実施例１〜３及び比較例１で使用した炭化ポリアクリロニトリル繊維パイル、ビスコースレーヨン繊維パイルの平均長さは０．５ｍｍであり、比較例２で使用したカーボン繊維パイルの平均長さは０．７ｍｍであった。
第１表から分かるように、実施例１〜３のものは、いずれも、耐候性、耐熱性及びリサイクル性が共に良好である。これに対し、比較例１の染料で後染めしたビスコースレーヨン繊維パイルを用いたものは、リサイクル性は良好であるが、耐候性及び耐熱性に劣り、比較例２のカーボン繊維パイルを用いたものは、耐候性及び耐熱性は良好であるが、リサイクル性に著しく劣り、リサイクルすることにより、意匠性及び機械物性が顕著に低下した。
【００１６】
【発明の効果】
本発明の不織布調意匠用樹脂組成物は、炭化ポリアクリロニトリル繊維パイル及び／又は顔料により原液着色されたビスコースレーヨン繊維パイルが良好な分散状態を保つので、例えば成形溶融に際しての可塑化においても繊維パイルの溶融や破損を生ずることがなく、安定してペレット化することができる。また、本発明の不織布調意匠用樹脂組成物と無着色樹脂ペレットを混合し、微細凹凸模様を有する金型を用いて成形した成形品は、表面から繊維パイルが見えることから、不織布と同様な暖かみと深みの豊かな意匠となる。さらに、本発明の不織布調意匠用樹脂組成物と無着色樹脂ペレットを混合して成形した成形品は、耐候性に優れ、長期間屋外に暴露しても色相の変化が少なく、機械的、熱的性質が良好で、無着色樹脂ペレットのみを用いて成形した成形品とほとんど同等の強度と熱安定性を有すると共に、リサイクル性も良好である。